Procédé de préparation d’un matériau de carbone dur poreux d'une batterie à ions sodium, le procédé comprenant les étapes suivantes : (1) dissoudre du gluconate et du glucose dans de l’eau pour préparer une solution organique A comportant un rapport molaire de gluconate sur glucose de 0,8 à 1,2 ; (2) lyophiliser la solution organique A pour obtenir un lyophilisat B ; (3) maintenir le lyophilisat B à 400-800℃ pendant 1-3 h dans une atmosphère inerte, et laver le produit obtenu avec une solution d’acide par filtration par succion pour obtenir un précurseur C ; et (4) maintenir le précurseur C à 1200-1600℃ pendant 1-3 h dans l’atmosphère inerte, et ensuite conduire un refroidissement pour obtenir le matériau de carbone dur poreux de la batterie à ions sodium. Procédé de préparation du matériau de carbone dur poreux de la batterie à ions sodium selon la revendication 1, dans lequel le gluconate est au moins l'un choisi dans le groupe constitué par le gluconate de calcium, le gluconate de magnésium, le gluconate de zinc, le gluconate ferreux et le gluconate de cuivre. Procédé de préparation du matériau de carbone dur poreux de la batterie à ions sodium selon la revendication 2, dans lequel le gluconate est le gluconate de magnésium. Procédé de préparation du matériau de carbone dur poreux de la batterie à ions sodium selon la revendication 1, dans lequel, pendant le traitement par lyophilisation de l’étape (2), la température est de -50℃ à -80℃, le degré de vide est de 10 à 20 Pa, et le traitement par lyophilisation dure pendant 12 à 36 h. Procédé de préparation du matériau de carbone dur poreux de la batterie à ions sodium selon la revendication 1, dans lequel l’atmosphère inerte de l’étape (3) est l’une quelconque choisie dans le groupe constitué par l’azote, l’argon et l’hélium, et la vitesse de chauffage pendant la conservation de chaleur est de 3 à 5 ℃/min. Procédé de préparation du matériau de carbone dur poreux de la batterie à ions sodium selon la revendication 1, dans lequel la solution d’acide utilisée pour le lavage à l’étape (3) est au moins l'une choisie dans le groupe constitué par une solution d’acide chlorhydrique et une solution d’acide sulfurique, et une concentration molaire de la solution acide est de 0,5 à 1 mol/L. Procédé de préparation du matériau de carbone dur poreux de la batterie à ions sodium selon la revendication 1, dans lequel l’atmosphère inerte de l’étape (4) est l’une quelconque choisie dans le groupe constitué par l’azote, l’argon et l’hélium, et la vitesse de chauffage pendant la conservation de chaleur est de 5-10℃/min. Matériau d’anode de carbone dur poreux de batterie à ions sodium qui est préparé par le procédé de préparation du matériau de carbone dur poreux de la batterie à ions sodium selon l’une quelconque des revendications 1 à 7 et qui a une densité réelle de 1,4 g/cm 3 ou moins, et une densité volumique de pores fermés maximale approchant 0,3 cm 3 /g. Feuille d’anode pour une batterie à ions sodium, comprenant le matériau d’anode de carbone dur poreux de la batterie à ions sodium selon la revendication 8. Batterie à ions sodium, comprenant la feuille d’anode pour la batterie à ions sodium selon la revendication 9.